(57)【要約】【課題】優れた耐候性を有し、更に汚染物質が付着しにくいとともに汚染物質が付着したとしても水により容易に洗浄され、屋外で使用される部材を塗装するために好適な親水性シリコーン樹脂組成物を提供する。【解決手段】親水性シリコーン樹脂組成物は、重量平均分子量が２００〜８００の範囲にあるシリコーン樹脂と、フルオロアルキル基からなる撥水性基及びエチレンオキサイド単位で構成される親水性基を有するフッ素系オリゴマーとを含有する。前記シリコーン樹脂１００質量部に対する前記フッ素系オリゴマーの含有量は１〜２０質量部の範囲とする。この親水性シリコーン樹脂組成物から形成される被膜はシリコーン樹脂による高い耐候性を発揮する。被膜の表面には撥水性基と親水性基とが分布し、撥水性基によって被膜が撥油性を発揮して汚れが付着しにくくなるとともに、親水性基によって汚れを浮き上がらせて容易に除去することが可能となる。【選択図】なし【特許請求の範囲】
【請求項１】
重量平均分子量が２００〜８００の範囲にあるシリコーン樹脂と、
フルオロアルキル基からなる撥水性基及びエチレンオキサイド単位で構成される親水性基を有するフッ素系オリゴマーとを含有し、
前記シリコーン樹脂１００質量部に対する前記フッ素系オリゴマーの含有量が１〜２０質量部の範囲であることを特徴とする親水性シリコーン樹脂組成物。
【請求項２】
上記フッ素系オリゴマーと上記シリコーン樹脂の両方に対する反応性を有するとともに重量平均分子量が１５０〜８００の範囲にある反応性金属化合物を、上記シリコーン樹脂１００質量部に対して１〜１２質量部の範囲で含有することを特徴とする請求項１に記載の親水性シリコーン樹脂組成物。
【請求項３】
上記反応性金属化合物が下記構造式（２）に示す構造を有することを特徴とする請求項２に記載の親水性シリコーン樹脂組成物。
Ｓｉ（ＯＲ3）4  …（２）
（Ｒ3は一価の炭化水素基を示す）
【請求項４】
上記フッ素系オリゴマー中における親水性基と撥水性基との前者対後者のモル比が５０：５０〜９５：５の範囲であることを特徴とする請求項１乃至３のいずれか一項に記載の親水性シリコーン樹脂組成物。
【請求項５】
請求項１乃至４のいずれか一項に記載の親水性シリコーン樹脂組成物から形成された塗装被膜を備えることを特徴とする塗装品。
【発明の詳細な説明】
【技術分野】
【０００１】
本発明は、特に建築用外装材などの屋外で使用される部材を塗装するために好適に使用される親水性シリコーン樹脂組成物及び塗装品に関する。
【背景技術】
【０００２】
従来、建築用外装材などの屋外で使用される部材の外観を長期に亘って良好な状態に維持するため、種々の手法により前記部材の耐候性や防汚性の向上が図られている。これにより建築用外装材などのメンテナンスフリー化を図っている。
【０００３】
例えば特許文献１，２には、部材をフッ素系樹脂を含む被覆用組成物で被覆することで部材の表面に撥水性を付与し、汚れ物質の付着を防止することが開示されている。また特許文献３，４には、部材を親水性の被膜で被覆することで、この部材に付着した汚れ物質を雨などの流水で除去することが開示されている。
【０００４】
しかし、このような上記の撥水塗装や親水塗装には、それぞれ長所と短所があり、充分な防汚性と耐候性を発揮することができない場合がある。
【０００５】
例えばフッ素樹脂を用いた撥水塗装は、高い結合エネルギーによって優れた耐候性を示し、優れた非粘着性と低付着性も有し、汚染物質が付着しにくい。しかし、一旦付着した汚染物質は自然に除去されることはなく、汚れが生じた場合は外観の低下を招くことになる。また、親水性塗装の場合は水による易洗浄性に優れ、汚染物質も降雨等により除去しやすいが、樹脂組成としてはアクリル樹脂が一般的であり、耐候性に劣る。また、アクリル樹脂被膜の場合は、アクリル樹脂上に更に親水性コーティングを施すことで部材表面に親水性を付与する手法が多いが、処理工程が増加するためにトータルコストが増加するという欠点がある。
【先行技術文献】
【特許文献】
【０００６】
【特許文献１】特開平０７−２６８２４５号公報
【特許文献２】特開平０６−００２４４４号公報
【特許文献３】特開２００２−２３４１０５号公報
【特許文献４】特開２０００−３３６３３６号公報
【発明の概要】
【発明が解決しようとする課題】
【０００７】
本発明は上記の点に鑑みてなされたものであり、優れた耐候性を有し、更に汚染物質が付着しにくいとともに汚染物質が付着したとしても水により容易に洗浄され、屋外で使用される部材を塗装するために好適な親水性シリコーン樹脂組成物、及びこの親水性シリコーン樹脂組成物による塗装が施された塗装品を提供することを目的とする。
【課題を解決するための手段】
【０００８】
本発明に係る親水性シリコーン樹脂組成物は、重量平均分子量が２００〜８００の範囲にあるシリコーン樹脂と、フルオロアルキル基からなる撥水性基及びエチレンオキサイド単位で構成される親水性基を有するフッ素系オリゴマーとを含有する。前記シリコーン樹脂１００質量部に対する前記フッ素系オリゴマーの含有量は１〜２０質量部の範囲とする。
【０００９】
本発明における重量平均分子量は、東ソー株式会社製のゲルパーミエーションクロマトグラフィー（型番ＨＬＣ８０２０）を用い、標準ポリスチレンで検量線を作成して、測定することができる。
【００１０】
本発明では、上記親水性シリコーン樹脂組成物から形成される被膜はシリコーン樹脂による高い耐候性を発揮する。更にこの被膜の表面には撥水性基と親水性基とが分布し、撥水性基によって被膜が撥油性を発揮して汚れが付着しにくくなるとともに、親水性基によって被膜に汚れが付着した場合に被膜と汚れとの間に水が浸入しやすくなり、汚れを浮き上がらせて容易に除去することが可能となる。
【００１１】
本発明に係る親水性シリコーン樹脂組成物においては、上記フッ素系オリゴマーと上記シリコーン樹脂の両方に対する反応性を有するとともに分子量が１５０〜８００の範囲にある反応性金属化合物を、上記シリコーン樹脂１００質量部に対して１〜１２質量部の範囲で含有することが好ましい。
【００１２】
この場合、被膜中で反応性金属化合物を介してフッ素系オリゴマーとシリコーン樹脂とが結合してフッ素系オリゴマーが被膜を構成する樹脂マトリクス中に固定され、フッ素系オリゴマーの被膜からの流出が抑制されて、フッ素系オリゴマーによる被膜表面の親水性と撥油性が長期に亘って維持される。
【００１３】
上記反応性金属化合物は、下記構造式（２）に示す構造を有することが好ましい。
【００１４】
Ｓｉ（ＯＲ3）4  …（２）
（Ｒ3は一価の炭化水素基を示す）
この場合、反応性金属化合物とフッ素系オリゴマーの親水性基とが高い反応性で反応して結合するとともに、この反応性金属化合物とシリコーン樹脂のアルコキシ基とも高い反応性で反応して結合し、フッ素系オリゴマーの被膜からの流出が著しく抑制されるようになる。また、このような反応性金属化合物を用いても組成物の高い安定性が維持される。
【００１５】
また、本発明に係る親水性シリコーン樹脂組成物においては、上記フッ素系オリゴマー中における親水性基と撥水性基との前者対後者のモル比が５０：５０〜９５：５の範囲であることが好ましい。
【００１６】
この場合、被膜表面の親水性基の量が充分に確保されて被膜表面が水による易洗浄性を充分に発揮するとともに、被膜表面の撥水性基の量が充分に確保されてフッ素系オリゴマーの被膜中への沈み込みが抑制されることで被膜の表面近傍におけるフッ素系オリゴマーの分布量が充分に確保され、被膜表面が親水性及び撥油性を充分に発揮するようになる。
【００１７】
本発明に係る塗装品は、上記親水性シリコーン樹脂組成物から形成された塗装被膜を備えることを特徴とする。
【００１８】
このため、この親水性シリコーン樹脂組成物から形成される被膜はシリコーン樹脂硬化物による高い耐候性を発揮する。更にこの被膜の表面には撥水性基と親水性基とが分布し、撥水性基によって被膜が撥油性を発揮して汚れが付着しにくくなるとともに、親水性基によって被膜に汚れが付着した場合に被膜と汚れとの間に水が浸入しやすくなり、汚れを浮き上がらせて容易に除去することが可能となる。
【発明の効果】
【００１９】
本発明によれば、親水性シリコーン樹脂組成物から形成される被膜は優れた耐候性を有し、更に汚染物質が付着しにくいとともに汚染物質が付着したとしても水により容易に洗浄され、特に屋外で使用される部材を塗装するために好適なものである。
【発明を実施するための形態】
【００２０】
本実施形態に係る親水性シリコーン樹脂組成物（以下、組成物ともいう）は、シリコーン樹脂とフッ素系オリゴマーとを必須成分として含有する。
【００２１】
上記シリコーン樹脂は、例えば下記構造式（１）で示されるオルガノアルコキシシラン及びその加水分解縮合物（オリゴマー）から選択される少なくとも一種で構成される。
【００２２】
Ｓｉ（ＯＲ1）n（Ｒ2）4-n  …（１）
構造式（１）中のＲ1は一価の炭化水素基を示し、Ｒ1が複数ある場合は互いに同一であっても異種であってもよい。構造式（１）中のＲ2も一価の炭化水素基を示し、Ｒ2が複数ある場合は互いに同一であっても異種であってもよい。この一価の炭化水素基としては、例えば、メチル基、エチル基、プロピル基、ブチル基、ペンチル基、ヘキシル基、ヘプチル基、オクチル基等のアルキル基が挙げられる。上記アルキル基のうち、炭素数３以上のものについては、ｎ−プロピル基、ｎ−ブチル基のように直鎖状のものであってもよいし、イソプロピル基、イソブチル基、ｔ−ブチル基等のように分岐を有するものであってもよい。特にＲ1はメチル基、エチル基又はフェニル基であることが好ましく、Ｒ2は炭素数１〜８のアルキル基が好ましい。また構造式（１）中のｎは１〜３の整数を示す。このシリコーン樹脂は一種のみを使用しても、複数種を併用してもよい。
【００２３】
このシリコーン樹脂は、重量平均分子量が２００〜８００の範囲にある必要がある。シリコーン樹脂の重量平均分子量がこの範囲にあることで、親水性シリコーン樹脂組成物が低温成膜性を発揮するようにし、常温でも被膜を形成することができるようになる。
【００２４】
オルガノアルコキシシランやその加水分解縮重合物を加水分解縮重合することでシリコーン樹脂を調製する場合に必要とされる水の量は、シリコーン樹脂の組成に応じて適宜調整され、特に限定はされない。また、加水分解縮合反応時には、反応を促進するための酸性触媒等の触媒を使用することも好ましい。この酸性触媒としては特に限定はされないが、例えば、酢酸、クロロ酢酸、クエン酸、安息香酸、ジメチルマロン酸、蟻酸、プロピオン酸、グルタール酸、グリコール酸、マレイン酸、マロン酸、トルエンスルホン酸、シュウ酸などの有機酸、塩酸、硝酸、ハロゲン化シラン等の無機酸、酸性コロイダルシリカ、酸性チタンゾル等の酸性ゾル状フィラー等が挙げられる。これらの酸性触媒は一種のみを用いても、二種以上を併用してもよい。
【００２５】
なかでも、上記構造式（１）で示されるオルガノアルコキシシラン及びその加水分解縮合物（オリゴマー）を、有機溶媒を分散媒とするコロイダルシリカ中で部分加水分解して得られるオルガノシランのシリカ分散オリゴマー溶液に硬化触媒を加えて調製されるＡ液に対して、分子中にシラノール基を有するポリオルガノシランを含有するＢ液を配合して得られるシリコーン樹脂を用いることが好ましい。このようにコロイダルシリカを含むと、シリコーン樹脂硬化時にコロイダルシリカが架橋点として作用し構成成分の一部となる。Ｂ液中の「シラノール基を有するポリオルガノシラン」は平均組成式Ｒ4dＳｉ（ＯＨ）eＯ(4-d-e)/2（Ｒ4は置換若しくは非置換の炭素数１〜８の１価の炭化水素基。ｄ及びｅはそれぞれ０．２≦ｄ≦２．０、０．０００１≦ｅ≦３、ｄ＋ｅ＝４を満たす数。）で表される。
【００２６】
また、加水分解縮合反応時には、適宜の溶媒を使用してもよい。溶媒としては、例えば、メタノール、エタノール、イソプロパノール、ｎ−ブタノール、イソブタノール等の低級脂肪族アルコール類、エチレングリコール、エチレングリコールモノブチルエーテル等のエチレングリコール誘導体等の親水性有機溶媒が挙げられ、また、これら親水性有機溶媒と併用して、トルエン、キシレン、ヘキサン、ヘプタン酢酸エチル、酢酸ブチル、メチルエチルケトン、メチルイソブチルケトン、メチルエチルケトオキシム等が使用できる。
【００２７】
フッ素系オリゴマーは、その分子構造中に、フルオロアルキル基からなる撥水性基と、エチレンオキサイド単位で構成される親水性基とを有する。
【００２８】
フルオロアルキル基からなる撥水性基としては、下記式（ａ）で表される撥水性基が挙げられる。
【００２９】
ＣＦ3−（ＣＦ2）n−  …（ａ）
この式（ａ）中のｎは１〜２０の範囲の整数が好ましい。この場合、フッ素系オリゴマーにより被膜に充分な撥水性を付与するとともにフッ素系オリゴマーと他の成分との良好な相溶性を確保してフッ素系オリゴマーの組成物中での良好な分散性を確保することができる。
【００３０】
また、エチレンオキサイド単位で構成される親水性基としては、下記式（ｂ）で表される親水性基が挙げられる。
【００３１】
Ｒ−（Ｏ−ＣＨ2−ＣＨ2）m−  …（ｂ）
この式（ｂ）中のＲはＣＨ3又はＨを示す。特に式（ｂ）中のＲがＨであれば、ＣＨ3の場合よりも親水性に優れ、水による易洗浄性が更に高くなる。また、式（ｂ）中のｍの値は１〜１００の範囲の整数が好ましい。この場合、フッ素系オリゴマーにより被膜に充分な親水性を付与するとともに組成物中でのフッ素系オリゴマーのゲル化を抑制することができる。
【００３２】
また、このフッ素系オリゴマーは、アクリロイル基、アルコキシシリル基等の結合性ユニットや、ジメチルシロキサン鎖等の滑り性付与ユニットを有していてもよい。
【００３３】
このようなフッ素系オリゴマーとしては、適宜の構造のものを使用することができるが、例えば下記式（Ａ）で示される構成単位と、下記式（Ｂ）で示される構成単位とで構成される共重合体が挙げられる。
【００３４】
【化１】
2010229270.tif 000002
ここで、式（Ａ）中のＲｆは撥水性基を示し、Ｒ１はＨ又はＣＨ3を示す。また、式（Ｂ）中のＥＯは親水性基を示し、Ｒ２はＨ又はＣＨ3を示す。
【００３５】
このようなフッ素系オリゴマーは適宜の単量体を共重合して定法により合成することができる。
【００３６】
例えば式（Ｂ）で示される構成単位を得るための単量体としてはＨＯ（Ｃ2Ｈ4Ｏ）4（Ｃ3Ｈ6Ｏ）8（Ｃ2Ｈ4Ｏ）4ＣＯＣＨ＝ＣＨ2、ＨＯ（Ｃ2Ｈ4Ｏ）4（Ｃ3Ｈ6Ｏ）8（Ｃ2Ｈ4Ｏ）4ＣＯＣ（ＣＨ3）＝ＣＨ2、ＨＯ（Ｃ2Ｈ4Ｏ）10（Ｃ3Ｈ6Ｏ）20（Ｃ2Ｈ4Ｏ）10ＣＯＣＨ＝ＣＨ2、ＨＯ（Ｃ2Ｈ4Ｏ）10（Ｃ3Ｈ6Ｏ）20（Ｃ2Ｈ4Ｏ）10ＣＯＣ（ＣＨ3）＝ＣＨ2、ＨＯ（Ｃ2Ｈ4Ｏ）2０（Ｃ3Ｈ6Ｏ）40（Ｃ2Ｈ4Ｏ）20ＣＯＣＨ＝ＣＨ2、ＨＯ（Ｃ2Ｈ4Ｏ）20（Ｃ3Ｈ6Ｏ）40（Ｃ2Ｈ4Ｏ）20ＣＯＣ（ＣＨ3）＝ＣＨ2、ＣＨ2＝ＣＨＣＯＯ（Ｃ2Ｈ4Ｏ）4（Ｃ3Ｈ6Ｏ）8（Ｃ2Ｈ4Ｏ）4ＣＯＣＨ＝ＣＨ2、ＣＨ2＝Ｃ（ＣＨ3）ＣＯＯ（Ｃ2Ｈ4Ｏ）4（Ｃ3Ｈ6Ｏ）8（Ｃ2Ｈ4Ｏ）4ＣＯＣ（ＣＨ3）＝ＣＨ2、ＣＨ2＝ＣＨＣＯＯ（Ｃ2Ｈ4Ｏ）10（Ｃ3Ｈ6Ｏ）20（Ｃ2Ｈ4Ｏ）10ＣＯＣＨ＝ＣＨ2、ＣＨ2＝Ｃ（ＣＨ3）ＣＯＯ（Ｃ2Ｈ4Ｏ）10（Ｃ3Ｈ6Ｏ）20（Ｃ2Ｈ4Ｏ）10ＣＯＣ（ＣＨ3）＝ＣＨ2、ＣＨ2＝ＣＨＣＯＯ（Ｃ2Ｈ4Ｏ）20（Ｃ3Ｈ6Ｏ）40（Ｃ2Ｈ4Ｏ）20ＣＯＣＨ＝ＣＨ2、ＣＨ2＝Ｃ（ＣＨ3）ＣＯＯ（Ｃ2Ｈ4Ｏ）20（Ｃ3Ｈ6Ｏ）40（Ｃ2Ｈ4Ｏ）20ＣＯＣ（ＣＨ3）＝ＣＨ2等が挙げられる。
【００３７】
また、式（Ａ）で示される構成単位を得るための単量体としてはＣ8Ｆ17ＣＨ2ＣＨ2ＯＣＯＣＨ＝ＣＨ2、Ｃ8Ｆ17ＣＨ2ＣＨ2ＯＣＯＣ（ＣＨ3）＝ＣＨ2、Ｃ10Ｆ21ＣＨ2ＣＨ2ＯＣＯＣＨ＝ＣＨ2、Ｃ10Ｆ21ＣＨ2ＣＨ2ＯＣＯＣ（ＣＨ3）＝ＣＨ2、Ｃ12Ｆ25ＣＨ2ＣＨ2ＯＣＯＣＨ＝ＣＨ2、Ｃ12Ｆ25ＣＨ2ＣＨ2ＯＣＯＣ（ＣＨ3）＝ＣＨ2、Ｃ6Ｆ13ＣＨ2ＣＨ2ＯＣＯＣＨ＝ＣＨ2、Ｃ6Ｆ13ＣＨ2ＣＨ2ＯＣＯＣ（ＣＨ3）＝ＣＨ2、Ｃ8Ｆ17ＣＨ2ＣＨ2ＣＨ2ＯＣＯＣＨ＝ＣＨ2、Ｃ8Ｆ17ＣＨ2ＣＨ2ＣＨ2ＯＣＯＣ（ＣＨ3）＝ＣＨ2、Ｃ8Ｆ17ＣＨ2ＣＨ2ＣＨ（ＣＨ3）ＯＣＯＣＨ＝ＣＨ2、Ｃ8Ｆ17ＣＨ2ＣＨ2ＣＨ（ＣＨ3）ＯＣＯＣ（ＣＨ3）＝ＣＨ2、Ｃ4Ｆ9ＣＨ2ＣＨ2ＯＣＯＣＨ＝ＣＨ2、Ｃ4Ｆ9ＣＨ2ＣＨ2ＯＣＯＣ（ＣＨ3）＝ＣＨ2等が挙げられる。
【００３８】
また、このフッ素系オリゴマーの、ポリメチルメタクリレート換算の重量平均分子量Ｍｗは、１０００〜１０００００の範囲が好ましく、３０００〜１０００００の範囲であれば更に好ましい。この場合、フッ素系オリゴマーによって組成物の表面張力を充分に低下させ、組成物を均一に成膜することが容易になるとともに、組成物中のフッ素系オリゴマーと他の成分との充分な相溶性を確保することができる。
【００３９】
また、このようなフッ素系オリゴマーにおける撥水性基と親水性基との、前者対後者のモル比（Ｒｆ：ＥＯ）は、５０：５０〜５：９５の範囲であることが好ましい。この場合、被膜表面の親水性基の量が充分に確保されて被膜表面が水による易洗浄性を充分に発揮するようになる。また、被膜表面の撥水性基の量も充分に確保されることで、フッ素系オリゴマーの被膜中への沈み込みが抑制され、これにより被膜の表面近傍におけるフッ素系オリゴマーの分布量が充分に確保されて、被膜表面が親水性及び撥油性を充分に発揮するようになる。このことから、被膜における汚れの低付着性や易洗浄性が更に向上する。また、Ｒｆ：ＥＯが３０：７０〜１０：９０の範囲であれば、前記汚れの低付着性や易洗浄性が特に向上するようになる。
【００４０】
このフッ素系オリゴマーの組成物中の含有量は、組成物中のシリコーン樹脂１００質量部に対して、１〜２０質量部の範囲である必要がある。この範囲において、被膜に充分な強度が付与されるとともに、被膜が高い易洗浄性を発揮するようになる。具体的には、前記含有量が１質量部に満たないと被膜が充分な易洗浄性を発揮せず、過剰に親水成分が膜中にあると屋外使用の場合に雨水などによって白化する可能性がある。またこの含有量が２０質量部を超えると被膜に充分な強度が付与されなくなる。
【００４１】
また、組成物中には反応性金属化合物が含有されていることが好ましい。この反応性金属化合物は、シリコーン樹脂との反応性を有するとともに、フッ素系オリゴマーとも反応性を有する。この場合、被膜形成時に反応性金属化合物がフッ素系オリゴマーと反応して結合するとともにシリコーン樹脂とも反応して結合することで、被膜中で反応性金属化合物を介してフッ素系オリゴマーとシリコーン樹脂とが結合し、フッ素系オリゴマーが被膜を構成する樹脂マトリクス中に固定されるようになる。このため、フッ素系オリゴマーの被膜からの流出が抑制されて、フッ素系オリゴマーによる被膜表面の親水性と撥油性が長期に亘って維持される。
【００４２】
この反応性金属化合物の重量平均分子量は１５０〜８００の範囲にあることが好ましい。重量平均分子量があまりにも大きくなると反応性金属化合物の官能基などが嵩高くなってしまって、反応性金属化合物の反応性が低下し、結合に関与しなくなる分子が生じるおそれがある。またその結果、親水性シリコーン樹脂組成物から形成される被膜中における未反応物の残存量が多くなってしまい、未反応物の乾燥による除去がより困難になってしまう。このように未反応のアルコキシシラン等が被膜中に多量に残存していると、被膜の耐水白化や耐薬品性の低下の原因になる。また組成物中の反応性金属化合物の含有量はシリコーン樹脂１００質量部に対して１〜１２質量部の範囲であることが好ましい。反応性金属化合物の含有量があまりにも多い場合は、親水性シリコーン樹脂組成物のコーティング時に被膜にヨリが発生してしまって、フラットな被膜を形成することが容易ではなくなってしまう。また、反応性金属化合物の含有量があまりにも少ない場合は、反応性金属化合物が前述のようなフッ素系オリゴマーとシリコーン樹脂とを結合させる作用を充分に発揮することが困難になる。
【００４３】
反応性金属化合物としては適宜の化合物を使用し得るが、特に下記構造式（２）に示す構造を有するテトラアルコキシシランを使用することが好ましい。
【００４４】
Ｓｉ（ＯＲ3）4  …（２）
構造式（２）中のＲ3は一価の炭化水素基を示し、四つのＲ3は互いに同一であっても異種であってもよい。この一価の炭化水素基としては、例えば、メチル基、エチル基、プロピル基、ブチル基、ペンチル基、ヘキシル基、ヘプチル基、オクチル基等のアルキル基が挙げられる。上記アルキル基のうち、炭素数３以上のものについては、ｎ−プロピル基、ｎ−ブチル基のように直鎖状のものであってもよいし、イソプロピル基、イソブチル基、ｔ−ブチル基等のように分岐を有するものであってもよい。また、Ｒ3は特にエチル基であることが好ましい。この構造式（２）で示されるテトラアルコキシシランは一種のみを使用しても、複数種を併用してもよい。
【００４５】
このようなテトラアルコキシシランはフッ素系オリゴマーの親水性基と高い反応性で反応して結合するとともに、シリコーン樹脂のアルコキシ基とも高い反応性で反応して結合し、フッ素系オリゴマーの被膜からの流出が著しく抑制されるようになる。また、このような反応性金属化合物を用いても組成物の高い安定性が維持されるようになる。
【００４６】
このような組成物をカーテンコータ、ロールコータ等の適宜の手法により適宜の部材、好適には建築用外装材などの屋外で使用される部材の表面に塗布した後、硬化成膜して、被膜を形成することができる。組成物は加熱処理により硬化成膜することができ、このときの加熱条件は適宜設定されるが、常温（１週間）〜１３０℃（１時間）の範囲であることが好ましい。組成物を常温よりも低温で硬化すると硬化に時間がかかってしまい、また１３０℃よりも高温で硬化すると特に親水性基がＯＨ基の場合、被膜から親水性が消失するおそれがある。尚、加熱温度が１３０℃でも、長時間乾燥させると被膜から親水性が消失するおそれがあるため、加熱温度が１３０℃の場合の加熱時間は短時間とすることが好ましい。
【００４７】
このように部材の表面に形成された被膜では、この被膜の表面に撥水性基と親水性基とが分布する。この被膜は撥水性基の表面エネルギーが低いため撥油性を発揮し、汚れが付着しにくくなる。また、親水性基が存在するため、被膜に汚れが付着した場合には被膜と汚れとの間に水が浸入しやすくなり、汚れを浮き上がらせて容易に除去することが可能となる。このように撥水性基と親水性基との作用によって、汚れの低付着性と水による易洗浄性とを実現することができる。
【実施例】
【００４８】
以下、本発明の具体的な実施例を示すことで本発明を更に詳述する。
【００４９】
（実施例１）
パナソニック電工株式会社製の品番Ｎ−Ａ１００のＡ液１００ｇとＢ液２４０ｇとを混合して反応させるとともにその反応時間を調整して、固形分３５質量％、重量平均分子量６００のシリコーン樹脂を調製した。
【００５０】
上記Ａ液及びＢ液は、次のようにして調製した。
【００５１】
攪拌機、加温ジャケット、コンデンサーおよび温度計を取付けたフラスコ中に、メタノール分散コロイダルシリカゾルＭＴ−ＳＴ（粒子径１０〜２０ｍμ、固形分３０％、水分０．５％、日産化学工業社製）１００質量部、メチルトリメトキシシラン（１００モル％）６８質量部および水１０．８質量部（加水分解性基１モルに対する水のモル数０．４）を投入し、攪拌しながら６５℃の温度で約５時間かけて部分加水分解反応を行った後、冷却することにより、（Ａ）成分を得た。この（Ａ）成分は、室温で４８時間放置したときの固形分が３６質量％、シリカ分含有量は４７．３質量％である。
【００５２】
この（Ａ）成分に硬化触媒（ジブチル錫ジラウレート、Ｎ−β−アミノエチル−γ−アミノプロピルメチルジメトキシシラン）を加えて、Ａ液を調製した。
【００５３】
また、攪拌機、加温ジャケット、コンデンサー、滴下ロートおよび温度計を取付けたフラスコに水１０００質量部、アセトン５０質量部を計り取り、その混合溶液中に、メチルトリクロロシラン５９．７質量部（０．４モル）、ジメチルジクロロシラン５１．６質量部（０．４モル）、フェニルトリクロロシラン４２．３質量部（０．２モル）をトルエン２００質量部に溶解したものを攪拌下で滴下しながら加水分解した。滴下終了から４０分後に攪拌を止め、反応液を分液ロートに移し入れて静置した。すると、二層に分離した。これらの層のうちの、下層の塩酸水を分液除去し、後に残った上層のポリオルガノシロキサンのトルエン溶液を減圧ストリッピングにかけ、この溶液中に残存している水と塩酸を過剰のトルエンとともに留去して除去することにより、Ｂ液（シラノール基含有ポリオルガノシロキサンのトルエン６０％溶液）を得た。
【００５４】
このシリコーン樹脂と、上記式（ａ）で示される撥水性基と上記式（ｂ）で示される親水性基とを分子中に複数有し、式（ｂ）中のＲがＨであり、且つＲｆ：ＥＯが１５：８５であるフッ素系オリゴマー（ＡＧＣセイミケミカル株式会社製「サーフロンＳ−３８５」、固形分２０％）５９ｇとを攪拌混合し、組成物を調製した。
【００５５】
この組成物を、平面視１０ｃｍ×１５ｃｍの寸法のガラス板の表面にバーコータを用いて塗布した後、室温の大気雰囲気下で３０分間セッティングし、更に１２０℃で３０分間温風乾燥をおこない、厚み５μｍの被膜を形成した。
【００５６】
（実施例２）
実施例１と同一のシリコーン樹脂と、上記式（ａ）で示される撥水性基と上記式（ｂ）で示される親水性基とを分子中に複数有し、式（ｂ）中のＲがＨであり、且つＲｆ：ＥＯが１５：８５であるフッ素系オリゴマー（ＡＧＣセイミケミカル株式会社製「サーフロンＳ−３８５」、固形分２０％）５９ｇと、反応性金属化合物としてテトラエトキシシラン１１．９ｇを攪拌混合することで、組成物を調製した。この組成物を用い、実施例１と同じ手法で厚み５μｍの被膜を形成した。
【００５７】
（実施例３）
実施例１と同一のシリコーン樹脂と、上記式（ａ）で示される撥水性基と上記式（ｂ）で示される親水性基とを分子中に複数有し、式（ｂ）中のＲがＨであり、且つＲｆ：ＥＯが３７：６３であるフッ素系オリゴマー（ＡＧＣセイミケミカル株式会社製「サーフロンＳ−３８３」、固形分１００％）１１．９ｇと、反応性金属化合物としてテトラエトキシシラン１１．９ｇとを攪拌混合することで、組成物を調製した。この組成物を用い、実施例１と同じ手法で厚み５μｍの被膜を形成した。
【００５８】
（実施例４）
実施例１と同一のシリコーン樹脂と、上記式（ａ）で示される撥水性基と上記式（ｂ）で示される親水性基とを分子中に複数有し、式（ｂ）中のＲがＨであり、且つＲｆ：ＥＯが６７：３３であるフッ素系オリゴマー（ＡＧＣセイミケミカル株式会社製「サーフロンＫＨ−４０」、固形分１００％）１１．９ｇと、反応性金属化合物としてテトラエトキシシラン１１．９ｇを攪拌混合することで、組成物を調製した。この組成物を用い、実施例１と同じ手法で厚み５μｍの被膜を形成した。
【００５９】
（実施例５）
実施例１と同一のシリコーン樹脂と、上記式（ａ）で示される撥水性基と上記式（ｂ）で示される親水性基とを分子中に複数有し、式（ｂ）中のＲがＨであり、且つＲｆ：ＥＯが１５：８５であるフッ素系オリゴマー（ＡＧＣセイミケミカル株式会社製「サーフロンＳ−３８５」、固形分２０％）１７８ｇと、反応性金属化合物としてテトラエトキシシラン１１．９ｇを攪拌混合することで、組成物を調製した。この組成物を用い、実施例１と同じ手法で厚み５μｍの被膜を形成した。
【００６０】
（実施例６）
実施例１におけるＡ液の調製時に加水分解時間を短くすることによって得られた溶液１００ｇと、実施例１におけるＢ液２４０ｇとを混合し、固形分３５質量％、重量平均分子量２６０のシリコーン樹脂を調製した以外は実施例１と同様に被膜を形成した。
【００６１】
（実施例７）
実施例１におけるＡ液の調製時に加水分解時間を長くし、反応温度を上げることによって得られた溶液１００ｇと、実施例１におけるＢ液２４０ｇとを混合し、固形分３５質量％、重量平均分子量７５０のシリコーン樹脂を調製した。
【００６２】
（比較例１）
フッ素系オリゴマーを配合せず、実施例１と同一のシリコーン樹脂と、反応性金属化合物としてテトラエトキシシラン１１．９ｇを攪拌混合することで、組成物を調製した。この組成物を用い、実施例１と同じ手法で厚み５μｍの被膜を形成した。
【００６３】
（比較例２）
実施例１と同一のシリコーン樹脂と、上記式（ａ）で示される撥水性基を有さず、上記式（ｂ）で示される親水性基を分子中に有するビス（２−ヒドロキシエチル）アルキルアミン（ライオン株式会社製、エソミンＣ／１２）１１．９ｇと、反応性金属化合物としてテトラエトキシシラン１１．９ｇを攪拌混合することで、組成物を調製した。この組成物を用い、実施例１と同じ手法で厚み５μｍの被膜を形成した。
【００６４】
（比較例３）
メチルトリメトキシシラン３０ｇと、実施例１におけるＢ液２４０ｇのみとを混合し、分子量が２００未満のシリコーン樹脂を調製した。
【００６５】
このシリコーン樹脂と、上記式（ａ）で示される撥水性基と上記式（ｂ）で示される親水性基とを分子中に複数有し、式（ｂ）中のＲがＨであり、且つＲｆ：ＥＯが１５：８５であるフッ素系オリゴマー（ＡＧＣセイミケミカル株式会社製「サーフロンＳ−３８５」、固形分２０％）５９．５ｇと、反応性金属化合物としてテトラエトキシシラン１１．９とを攪拌混合することで、組成物を調製した。この組成物を用い、実施例１と同じ手法で厚み５μｍの被膜を形成した。
【００６６】
（比較例４）
実施例１におけるＢ液２８０ｇのみからなる分子量２０００のシリコーン樹脂と、上記式（ａ）で示される撥水性基と上記式（ｂ）で示される親水性基とを分子中に複数有し、式（ｂ）中のＲがＨであり、且つＲｆ：ＥＯが１５：８５であるフッ素系オリゴマー（ＡＧＣセイミケミカル株式会社製「サーフロンＳ−３８５」、固形分２０％）５９ｇと、反応性金属化合物としてテトラエトキシシラン１１．９ｇを攪拌混合することで、組成物を調製した。この組成物を用い、実施例１と同じ手法で厚み５μｍの被膜を形成した。
【００６７】
（比較例５）
アクリル樹脂（三井化学株式会社製、「アルマテックスＬ１０４３」、固形分４０％）２００ｇと、上記式（ａ）で示される撥水性基と上記式（ｂ）で示される親水性基とを分子中に複数有し、式（ｂ）中のＲがＨであり、且つＲｆ：ＥＯが１５：８５であるフッ素系オリゴマー（ＡＧＣセイミケミカル株式会社製「サーフロンＳ−３８５」、固形分２０％）４０ｇとを攪拌混合することで、組成物を調製した。この組成物を用い、実施例１と同じ手法で厚み５μｍの被膜を形成した。
【００６８】
（評価試験）
各実施例及び比較例について下記の評価試験をおこなった。その結果は下記表１に示す。
【００６９】
・成膜性
各実施例及び比較例で調製された組成物を＃２０のバーコータを用いてガラス基材上に塗布、乾燥して被膜を形成し、この被膜を外観を目視で観察し、以下のように評価した。
○：外観異常なし。
×：ヨリ等の発生。
【００７０】
・塗膜硬度
各実施例及び比較例で形成された被膜の塗膜硬度（鉛筆硬度）をＪＩＳ  Ｋ  ５６００−５−４に従って測定した。
【００７１】
・親水性試験
接触角測定装置（協和界面科学株式会社製、型式ＣＷ−Ａ）を用い、各実施例及び比較例で形成された被膜表面での蒸留水の接触角を測定した。
【００７２】
・水濡れ性試験
各実施例及び比較例で形成された被膜の表面にイオン交換水をエアスプレーにて３秒間吹きつけ、１０秒間静置した後、被膜の表面におけるイオン交換水の付着した様子を目視で観察し、下記のように評価した。
○：被膜の全面が濡れている。
△：被膜の表面にクレータ状のハジキが生じている。
×：濡れが広がらず、水滴が形成されている。
【００７３】
・耐候性試験
各実施例及び比較例で形成された被膜について、岩崎電気株式会社製の「アイ  スーパーＵＶテスター」を用いた耐候性試験をおこなった。試験時間は１５００時間とした。試験後に目視にて被膜の変色、割れ、剥がれを確認し、下記のように評価した。
○：被膜に外観変化なし。
×：被膜に変色、割れ、剥がれが確認される。
【００７４】
【表１】
2010229270.tif 000003
上記結果によれば、実施例１〜８では組成物の成膜性がよく、塗膜硬度が高く、また被膜が一定以上の親水性を有し、更に水濡性、耐候性も良好であった。また、反応性金属化合物であるテトラエトキシシランの配合の有無以外は同一組成を有する実施例１と実施例２とを較べると、テトラエトキシシランが配合された実施例２の方が、水の接触角が低くなり、親水性がより向上した。
【００７５】
これに対して、比較例１，２は水濡性が悪く、比較例５では塗膜硬度が低い上に、耐候性が低かった。また比較例３では被膜の成膜不良が生じ、比較例４では低温成膜条件では十分に成膜されず、いずれも成膜性が悪かったため、被膜の評価をすることができなかった。